(57)【要約】【課題】端子電極の形成が容易な磁性体コアと、その磁性体コアを有するコイル装置を提供する。【解決手段】金属粒子３０が絶縁相３２で絶縁されている磁性体コア２である。磁性体コア２の表面の一部のみで、絶縁相３２が除去されて、金属粒子３０の表面が所定面積領域内で露出している電極予定部分２０が形成してあり、電極予定部分２０に端子電極２４，２６が形成してある。【選択図】図３
2019050411.tif 000002
【特許請求の範囲】
【請求項１】
金属粒子が絶縁相で絶縁されている磁性体コアであって、
前記磁性体コアは焼結体からなり、
前記絶縁相は、前記金属粒子の表面に形成してある無機絶縁被膜であり、
前記磁性体コアの表面の一部のみで、前記無機絶縁被膜が除去されて、隣り合う前記金属粒子の外側表面のみが所定面積領域内で露出している電極予定部分が形成してあり、
前記電極予定部分に端子電極が形成してある磁性体コア。
【請求項２】
前記端子電極は、メッキ膜またはハンダ被膜である請求項１に記載の磁性体コア。
【請求項３】
前記電極予定部分は、前記磁性体コアの表面の一部に、化学処理または物理処理を行うことで形成される請求項１または２に記載の磁性体コア。
【請求項４】
前記無機絶縁被膜は、酸化珪素膜または金属酸化膜である請求項１〜３のいずれかに記載の磁性体コア。
【請求項５】
前記磁性体コアには、
ワイヤが巻回される巻芯部と、
前記巻芯部の軸芯方向の端部に位置する鍔部と、が一体に形成してあり、
前記電極予定部分が、前記鍔部に形成してある請求項１〜４のいずれかに記載の磁性体コア。
【請求項６】
前記ワイヤの少なくとも一端が前記端子電極に接続される請求項５に記載の磁性体コア。
【請求項７】
請求項５または６に記載の磁性体コアと、
前記巻芯部に巻回されるワイヤとを有するコイル装置。
【発明の詳細な説明】
【技術分野】
【０００１】
本発明は、端子電極の形成が容易な磁性体コアと、その磁性体コアを有するコイル装置に関する。
【背景技術】
【０００２】
コイル装置などに用いられる磁性体コアに端子電極（たとえばＡｇ電極膜）を形成するには、まず、磁性体コアの電極予定部分に、Ａｇ粉とガラスフリットを塗布し熱処理（焼成）して下地電極を形成し、その後に、ＮｉおよびＳｎめっきしている。
【０００３】
あるいは、下記の特許文献１に示すように、下地電極にハンダペーストを塗布して端子電極を形成している。いずれにしても、Ａｇ粉とガラスフリットを塗布し熱処理（焼成）して下地電極を形成する必要があり、工程が煩雑となり作業性が悪いという課題を有する。また、このような方法で下地電極を形成するために、ガラスフリットの一部が表面に存在することになり、メッキが困難な場合があるという課題もある。
【先行技術文献】
【特許文献】
【０００４】
【特許文献１】特開２０１３−４５９２８号公報
【発明の概要】
【発明が解決しようとする課題】
【０００５】
本発明は、このような実状に鑑みてなされ、その目的は、端子電極の形成が容易な磁性体コアと、その磁性体コアを有するコイル装置を提供することである。
【課題を解決するための手段】
【０００６】
上記目的を達成するために、本発明に係る磁性体コアは、
金属粒子が絶縁相で絶縁されている磁性体コアであって、
前記磁性体コアの表面の一部のみで、前記絶縁相が除去されて、前記金属粒子の表面が所定面積領域内で露出している電極予定部分が形成してあり、前記電極予定部分に端子電極が形成してあることを特徴とする。
【０００７】
本発明に係る磁性体コアでは、Ａｇなどの金属粉とガラスフリットを塗布し熱処理（焼成）して下地電極を形成する必要がない。その代わりに、たとえば磁性体コアの表面の一部のみに、薬品を塗布するなどの化学処理や、真空プラズマ処理などの物理処理を行うことのみで、絶縁相が除去されて金属粒子の表面が露出してある電極予定部分が形成される。
【０００８】
電極予定部分では、絶縁相が除去されて金属粒子の表面が露出してあることから、その表面にメッキ処理が可能であり、メッキにより容易に端子電極を形成することができる。また本発明では、ガラスフリットを用いないので、ガラスフリットの一部が表面に存在することも無くなり、メッキが容易且つ確実に行うことができる。なお、本発明の電極予定部分には、メッキの代わりにハンダ被膜を形成することも容易である。本発明では、前記端子電極は、メッキ膜またはハンダ被膜で構成することができる。
【０００９】
本発明では、電極予定部分の形成方法は、特に限定されないが、好ましくは、磁性体コアの表面の一部に、薬品を塗布するなどの化学処理や、真空プラズマ処理などの物理処理を行う。
【００１０】
前記絶縁相は、前記金属粒子の表面に形成してある無機絶縁被膜であっても良いし、前記金属粒子が分散してある合成樹脂であってもよい。
【００１１】
好ましくは、前記磁性体コアには、
ワイヤが巻回される巻芯部と、
前記巻芯部の軸芯方向の端部に位置する鍔部と、が一体に形成してあり、
前記電極予定部分が、前記鍔部に形成してある。
【００１２】
たとえば前記ワイヤの少なくとも一端が前記端子電極に接続される。
【００１３】
本発明に係るコイル装置は、
上記に記載の磁性体コアと、前記巻芯部に巻回されるワイヤとを有する。
【図面の簡単な説明】
【００１４】
【図１Ａ】図１Ａは本発明の一実施形態に係るコイル装置の一部切り欠き斜視図である。
【図１Ｂ】図１Ｂは本発明の他の実施形態に係るコイル装置の一部切り欠き斜視図である。
【図２】図２は図１Ａに示すコイル装置を底面側から見た斜視図である。
【図３】図３（Ａ）〜図３（Ｃ）は図１Ａに示す端子電極の製造方法を示す概略断面図である。
【図４】図４は本発明の他の実施形態に係るコイル装置の製造過程を示す磁性体コアの斜視図である。
【図５Ａ】図５Ａは図４の続きの工程を示し、電極予定部分の変形例を示す斜視図である。
【図５Ｂ】図５Ｂは図５Ａの変形例を示す斜視図である。
【図６Ａ】図６Ａは図５（Ａ）の続きの工程を示すコイル装置の製造過程を示す斜視図である。
【図６Ｂ】図６Ｂは図６Ａとは異なる製造工程を示し、図５（Ａ）の続きの工程を示すコイル装置の製造過程を示す斜視図である。
【図７Ａ】図７Ａは図６Ａの続きの工程を示す本発明の他の実施形態に係るコイル装置の斜視図である。
【図７Ｂ】図７Ｂは図６Ｂの続きの工程を示す本発明のさらに他の実施形態に係るコイル装置の斜視図である。
【図８Ａ】図８Ａは図７Ａに示すＶIIIＡ−ＶIIIＡ線に沿う断面斜視図である。
【図８Ｂ】図８Ｂは図７Ｂに示すＶIIIＢ−ＶIIIＢ線に沿う断面斜視図である。
【発明を実施するための形態】
【００１５】
以下、本発明を、図面に示す実施形態に基づき説明する。
【００１６】
第１実施形態
図１Ａおよび図２に示すように、本発明の一実施形態に係るコイル装置１は、磁性体コア２を有する。磁性体コア２は、ワイヤ１２が巻回される巻芯部４と、巻芯部４の軸芯方向（Ｚ軸方向）の両端部に各々位置する鍔部６，８とを有し、これらが一体に成形してある。
【００１７】
巻芯部４は、本実施形態では、円柱形状であり、その回りにワイヤ１２が単層または複数層で巻回されてコイル部１０を構成している。ただし、巻芯部４は、円柱形状に限定されず、楕円柱形状、角柱形状、あるいはその他の形状であっても良い。また、鍔部６および８は、本実施形態では、矩形板形状であるが、多角板形状、円板形状、楕円板形状、その他、巻芯部４よりも大きなサイズの形状であれば、どのような形状であっても良い。
【００１８】
鍔部６および８は、必ずしも相互に同じ形状である必要はないが、本実施形態では、同じ形状である。コイル装置１のサイズは、特に限定されないが、縦（Ｘ軸方向）が０．４〜２０ｍｍであり、横（Ｙ軸方向）が０．２〜２０ｍｍであり、高さ（Ｚ軸方向）が０．２〜１５ｍｍである。なお、Ｘ軸、Ｙ軸およびＺ軸は相互に垂直である。
【００１９】
本実施形態では、二つの鍔部６および８の内、コイル装置１が実装される側の鍔部８の裏面８ａで、Ｘ軸方向の両側に、所定距離離れ絶縁されて、端子電極２４および２６が形成してある。端子電極２４は、鍔部８の裏面８ａに固定してある電極本体２４ａと、この電極本体２４ａのＹ軸方向の両端に連続して形成してあり、鍔部８のＹ軸方向に対向する側面８ｂおよび８ｃに固定してある補助電極片２４ｂとを有する。
【００２０】
端子電極２６は、端子電極２４と同様に、鍔部８の裏面８ａに固定してある電極本体２６ａと、この電極本体２６ａのＹ軸方向の両端に連続して形成してあり、鍔部８のＹ軸方向に対向する側面８ｂおよび８ｃに固定してある補助電極片２６ｂとを有する。Ｙ軸方向の一方の側面８ｂに形成してある補助電極片２４ｂ，２６ｂには、コイル部１０に巻回してあるワイヤ１２の両端１２ａ，１２ｂが、それぞれレーザ溶接、抵抗溶接あるいはハンダ付けなどで接続してある。なお、ワイヤ１２の両端１２ａ，１２ｂは、鍔部８の裏面８ａに固定してある電極本体２４ａ，２６ａに直接に接続してあっても良い。
【００２１】
本実施形態では、ワイヤ１２としては、特に限定されず、単線または撚り線でも良く、その材質としては、銅、銀、金、またはこれらの合金などが例示される。また、ワイヤ１２の横断面は、円形に限らず、図１Ｂに示すように、平角状断面であっても良い。これらのワイヤ１２は、補助電極片２４ｂ，２６ｂに接続される両端１２ａ，１２ｂ以外の部分で絶縁被覆されていることが好ましい。なお、図１Ｂでは、ワイヤ１２が巻芯部4にエッジワイズ巻きされているが、クロスワイズ巻にされていても良い。
【００２２】
本実施形態では、磁性体コア２は、図３（Ａ）に示すように、多数の金属粒子３０が絶縁相としての無機絶縁被膜３２で相互に絶縁してある微細構造を有する。金属粒子３０としては、磁性体金属であれば、特に限定されず、たとえばＦｅ−Ｎｉ合金粉、Ｆｅ−Ｓｉ合金粉、Ｆｅ−Ｓｉ−Ｃｒ合金粉、Ｆｅ−Ｓｉ−Ａｌ合金粉、パーマロイ粉、アモルファス粉、Ｆｅ粉などが例示される。これらの強磁性金属粉末は、フェライト粉末と比べて飽和磁束密度が大きく、直流重畳特性が高磁界まで保たれるため、好適である。
【００２３】
無機絶縁被膜３２は、たとえばシリコン系酸化被膜、金属酸化膜、ガラス膜などで構成される。金属粒子３０の粒径は、特に限定されないが、好ましくは平均粒径０．５〜１００μｍである。無機絶縁被膜３２の膜厚は、特に限定されないが、好ましくは金属粒子３０の粒径の１／１０００〜１／１０である。金属粒子３０自体は導電性を有するが、金属粒子３０相互間は、絶縁被膜３２により絶縁されており、磁性体コア２の全体としては絶縁体と言える。
【００２４】
本実施形態の磁性体コア２は、焼結体であり、金属粒子３０が含まれる造粒粉を金型内で所定形状に加圧成形後に焼成することで得られる。成形方法としては、本実施形態に限定されない。例えば射出成型、押出成型、積層成形、トランスファー成形などが例示される。焼成前のコア成形体を、たとえば６００〜１１００℃で焼成することで、焼成後の磁性体コア２が得られる。
【００２５】
図１Ａおよび図１Ｂに示す磁性体コア２に端子電極２４および２６を形成する方法を次に示す。
【００２６】
端子電極２４および２６が形成される磁性体コア２の電極予定部分２０のみについて、コア２の表面で化学処理を行う。この化学処理に際しては、電極予定部分２０に対応する磁性体コア２の表面のみを露出させて、コア２の他の部分の表面をレジスト膜（化学処理後に除去される）などでマスキングする。その状態で、電極予定部分２０に対応する磁性体コア２の表面のみを、電極予定部分２０に対応する所定面積の範囲内で、薬品に浸す。薬品としては、絶縁被膜３２を溶解させて除去させる薬品が好ましい。
【００２７】
たとえば絶縁被膜３２が酸化珪素膜である場合には、薬品としては、フッ酸、化成ソーダなどが用いられる。また、絶縁被膜３２が（金属酸化膜）である場合には、薬品としては、酸化被膜除去剤、硝酸、硫酸、塩酸、アンモニアなどが用いられる。
【００２８】
電極予定部分２０に対応する磁性体コア２の表面を薬品に浸す条件としては、図３（Ｂ）に示すように、電極予定部分２０に対応するコア２の表面において、金属粒子３０の表面が露出し、しかも処理後の最終表面に位置する金属粒子３０が表面から脱落しないような条件である。金属粒子３０が表面から脱落しないようにするためには、金属粒子３０の外側表面のみで金属粒子が露出して、金属粒子３０の内側表面では、絶縁被膜３２が除去されていないことが好ましい。
【００２９】
図３（Ｂ）に示すような表面状態を実現するための方法としては、薬品浸漬処理に限らない。たとえば真空プラズマ処理などの物理処理であっても良い。
【００３０】
また、図３（Ｂ）に示すような表面状態を実現するためのその他の方法としては、サンドブラストなどが例示される。
【００３１】
次に、本実施形態では、図３（Ｃ）に示すように、絶縁被膜３２が除去されて金属粒子３０の表面が露出している電極予定部２０の表面に、電解メッキまたは無電解メッキにより、所望のメッキ膜を析出させて所定厚みの端子電極２４および２６を形成する。メッキ膜は、単層でも複層でも良く、たとえばＮｉ−Ｓｎメッキ、Ｃｕ−Ｎｉ−Ｓｎメッキ、Ｓｎめっき、Ｎｉ−Ａｕメッキ、Ａｕメッキなどのメッキ膜が形成される。端子電極２４および２６の厚みは、特に限定されないが、好ましくは０．１〜１５μｍである。
【００３２】
本実施形態に係る磁性体コア２では、Ａｇなどの金属粉とガラスフリットを塗布し熱処理（焼成）して下地電極を形成する必要がない。その代わりに、たとえば磁性体コア２の表面の一部（電極予定部分２０）のみを化学処理または物理処理することのみで、絶縁被膜３２が除去されて金属粒子３０の表面が露出している電極予定部分２０が形成される。
【００３３】
電極予定部分２０では、絶縁被膜３２が除去されて金属粒子３０の表面が露出していることから、その表面にメッキ処理が容易であり、メッキにより容易に端子電極２４，２６を形成することができる。また本実施形態では、ガラスフリットを用いないので、ガラスフリットの一部が表面に存在することも無くなり、メッキが容易且つ確実に行うことができる。また、本実施形態では、Ａｇなどの金属粉とガラスフリットを塗布し熱処理（焼成）して下地電極を形成する必要がないため、製造コストの低減にも寄与する。
【００３４】
なお、本実施形態では、電極予定部分２０で、メッキの代わりにハンダ被膜を形成して端子電極２４，２６を形成しても良い。ハンダ被膜を形成するには、図３(Ｂ）および図３（Ｃ）に示すように、絶縁被膜３２が除去されて金属粒子３０の表面が露出している電極予定部分の表面２０に、選択的にハンダ被膜を形成し、端子電極２４，２６を得る。ハンダ被膜の形成に際しては、フラックスの塗布後に、ディッピング法によりハンダ被膜を形成し、端子電極２４，２６を形成しても良い。
【００３５】
この場合には、メッキ処理を何ら必要としないことから、さらに作業性が向上すると共に、製造コストの削減にも寄与する。さらに、メッキ処理を行わないことにより、めっき液残留によるＩＲ劣化を有効に防止することができる。
【００３６】
また、上述した実施形態では、端子電極２４，２６を鍔部８の底面８ａのみでなく、側面８ｂ，８ｃにも連続して形成してあるが、いずれか一方の面のみに形成しても良い。また、端子電極２４，２６が形成される位置は、特に限定されない。
【００３７】
第２実施形態
本実施形態では、以下に示す以外は、第１実施形態と同様であり、同様な作用効果を奏する。
【００３８】
本実施形態では、磁性体コア２は、焼結体ではなく、圧粉成形による得られる成形体で構成してあり、合成樹脂を含んでいる。圧粉成形に際しては、金属粒子が分散された熔融状態の合成樹脂を、金型の内部に流し込み、たとえば熱により合成樹脂を硬化させる。その場合には、磁性体コア２は、金属粒子３０が分散してある合成樹脂で構成され、その合成樹脂が絶縁相となる。圧粉成形に用いられる合成樹脂としては、たとえばエポキシ樹脂、ウレタン樹脂、アクリル樹脂、ジアリルフタレート樹脂、シリコーン樹脂、ポリイミドアミド樹脂、ポリイミド樹脂、ＰＶＡ樹脂などが例示される。
【００３９】
この実施形態において、たとえば合成樹脂がエポキシ樹脂である場合に、金属粒子３０の表面に存在する合成樹脂を溶解させて除去する薬品としては、トルエン、キシレン、硫酸、硝酸などが用いられる。
【００４０】
電極予定部分２０に対応する磁性体コア２の表面を薬品に浸す条件としては、電極予定部分２０に対応するコア２の表面において、金属粒子３０の表面が露出し、しかも処理後の最終表面に位置する金属粒子３０が表面から脱落しないような条件である。金属粒子３０が表面から脱落しないようにするためには、金属粒子３０の外側表面のみで金属粒子が露出して、金属粒子３０の内側表面では、絶縁相としての合成樹脂が除去されていないことが好ましい。
【００４１】
このような表面状態を実現するための方法としては、薬品浸漬処理に限らない。たとえば真空プラズマ処理などの物理処理であっても良い。金属粒子３０の表面の合成樹脂を除去するための真空プラズマ処理に際しての好ましい条件としては、第１実施形態における無機絶縁被膜を除去するための条件に比較して、同等であることが好ましい。
【００４２】
第３実施形態
本発明の第２実施形態に係るコイル装置は、以下に示す以外は、第１実施形態のコイル装置１と同様であり、同様な作用効果を奏する。すなわち、本実施形態では、図４および図５（Ａ）および図５（Ｂ）に示すように、鍔部８の裏面８ａに、Ｙ軸方向に離れてＸ軸方向に沿って延在する一対の溝８ａ１が形成してある。
【００４３】
溝８ａ１は、磁性体コア２の裏面８ａから研削、研磨あるいは切削により凹んで加工された部分であり、図５(Ａ）に示すように、各溝８ａ１のＸ軸方向外側に枠部８ａ２が残っていても良いし、図５（Ｂ）に示すように、枠部８ａ２が除去されていても良い。
【００４４】
各溝８ａ１のＺ軸方向の溝深さは、特に限定されないが、鍔部８のＺ軸方向厚みｔ０よりも小さく、ｔ０の１／２以下が好ましい。溝８ａ１の溝深さは、コイル装置１のＺ軸方向高さを低くする観点からは、端子電極２４および２６が溝８ａ１の少なくとも一部（好ましくは全部）が内部に収まる程度であることが好ましい。溝８ａ１を、研削、研磨あるいは切削により形成することで、第１実施形態と同様に、その部分に、電極予定部分２０が形成される。なお、コイル装置１のＺ軸方向高さを小さくする必要が無い場合には、溝８ａ１を形成することなく、該当する表面を研削または研磨して電極予定部分２０を形成しても良い。
【００４５】
各溝８ａ１の電極予定部分２０には、図６Ａに示すように、ワイヤ１２による巻線がなされた後で、ワイヤ１２の各端１２ａ，１２ｂを入り込ませても良いが、図６Ｂに示すように、ワイヤ１２による巻線がなされる前に、各溝８ａ１の電極予定部分２０にハンダ２４Ａおよび２６Ａを選択的に装着しても良い。
【００４６】
図６Ａに示すように、ワイヤ１２による巻線がなされた後で、ワイヤ１２の各端１２ａ，１２ｂを入り込ませる場合には、その後に、図７Ａに示すように、各溝８ａ１内に位置するワイヤ１２の各端１２ａ，１２ｂを覆うように、各溝８ａ１の電極予定部分２０にハンダを装着して端子電極２４，２６を形成する。その場合には、図８Ａに示すように、ハンダから成る端子電極２４，２６で覆われるワイヤ１２の各端１２ａ，１２ｂは、各溝８ａ１の底面に密着している。
【００４７】
図６Ｂに示すように、ワイヤ１２による巻線がなされる前に、各溝８ａ１の電極予定部分２０にハンダ２４Ａおよび２６Ａを選択的に装着する場合には、その後に、図６Ａに示すようなワイヤ１２による巻線がなされる。その後に、ワイヤ１２の各端１２ａ，１２ｂは、図６Ｂに示すハンダ２４Ａおよび２４Ｂの内部に埋め込まれるように再度ハンダが装着され、図７Ｂに示すように、ハンダから成る端子電極２４，２６の内部に埋め込まれる。この場合には、図８Ｂに示すように、端子電極２４，２６で覆われるワイヤ１２の各端１２ａ，１２ｂと各溝８ａ１の底面との間に隙間が形成され、その間にハンダが介在することになる。
【００４８】
なお、本発明は、上述した実施形態に限定されるものではなく、本発明の範囲内で種々に改変することができる。
【００４９】
たとえば上述した実施形態において、鍔部６および８の相互間の隙間で、コイル部１０の外周には、磁性体粉含有の合成樹脂を充填しても良い。その場合には、コイル装置としてのインダクタンスが向上する。
【実施例】
【００５０】
以下、本発明を、さらに詳細な実施例に基づき説明するが、本発明は、これら実施例に限定されない。
【００５１】
実施例１ 
金型内に、金属粒子３０が含まれる造粒粉を充填し、加圧成形することで、焼成前のコア成形体を得た。その焼成前のコア成形体を、６００〜８５０℃で焼成することで、焼成後の磁性体コア２を得た。磁性体コア２の表面の一部のみを、薬品浸漬法により、５％希釈硫酸液５分の条件で化学処理した。その表面に、バレルメッキ Ｎｉ−Ｓｎの２層メッキの条件で、メッキ膜を形成し、端子電極を得た。メッキ膜は、コア２の薬品浸漬表面のみに形成されることが確認できた。メッキ膜の膜厚は合計8μｍであった。なお、金属粒子３０の無機絶縁被膜３２は、シリコン系酸化被膜であり、その除去のための薬品は、硫酸であった。
【００５２】
実施例２ 
実施例１において、メッキを行うことなく、ハンダ溶液にディッピングを行うことで、ハンダ被膜を形成した以外は、実施例１および２と同様にして、端子電極を形成した。ハンダ被膜は、コア２の化学処理した表面のみに形成されることが確認できた。ハンダ被膜の膜厚は２０μｍであった。
【符号の説明】
【００５３】
１…  コイル装置
２…  磁性体コア
４…  巻芯部
６，８…  鍔部
８ａ１…  溝
８ａ２…  枠部
１０…  コイル部
１２…  ワイヤ
２０…  電極予定部分
２４，２６…  端子電極
２４Ａ，２６Ａ…  ハンダ
３０…  金属粒子
３０ａ…  金属粒子の平面方向の延び部分
３２…  絶縁被膜
【図１Ａ】
2019050411.tif 000003
【図１Ｂ】
2019050411.tif 000004
【図２】
2019050411.tif 000005
【図３】
2019050411.tif 000006
【図４】
2019050411.tif 000007
【図５Ａ】
2019050411.tif 000008
【図５Ｂ】
2019050411.tif 000009
【図６Ａ】
2019050411.tif 000010
【図６Ｂ】
2019050411.tif 000011
【図７Ａ】
2019050411.tif 000012
【図７Ｂ】
2019050411.tif 000013
【図８Ａ】
2019050411.tif 000014
【図８Ｂ】
2019050411.tif 000015